(57)【特許請求の範囲】
【請求項１】
下記の一般式を有する内部蛍光色素を有する蛍光有機金属錯体であって：
0004049832.tif 000014
ここで：
Ｍは三価金属イオンであり；
Ｏは酸素原子を表し；
Ｌ３は蛍光色素分子であり、および
Ｌ１およびＬ２が、下記に示す一般式Ｉ，ＩＩ，ＩＩＩを有する分子のうち１つから選択され：
0004049832.tif 000015
ここで：ＸはＯ，ＮＨまたはＣＨ２を表し；
Ｒ１からＲ８は、それぞれ、水素または炭化水素群、またはシアノ、ハロゲン、ハロキル、ハロアルコキシ、アルコキシル、アミド、アミノ、スルホニル、カルボニル、カルボニルオキシおよびオキシカルボニルから選択された官能基を表し；および、
Ｒ１０は、シアノ、ハロゲン、ハロアルキル、ハロアルコキシ、アルコキシル、アミド、スルホニル、カルボニル、カルボニルオキシおよびオキシカルボニルから選択された官能基を表す；
ことを特徴とする内部蛍光色素を有する蛍光有機金属錯体。
【請求項２】
下記の反応によって構成される内部蛍光色素を有する蛍光有機金属錯体を製造する方法であって：
（１）塩基
（２）ＭＸ３
0004049832.tif 000016
ここで：
Ｍは三価金属イオンであり；および
Ｘは、ハロゲン化物，硫酸塩または硝酸塩を含むアニオン基であり；
Ｌ３は蛍光色素分子であり、および
Ｌ１およびＬ２が、下記に示す一般式Ｉ，ＩＩ，ＩＩＩを有する分子のうち１つから選択され：
0004049832.tif 000017
ここで：ＸはＯ，ＮＨまたはＣＨ２を表し；
Ｒ１からＲ８は、それぞれ、水素または炭化水素群、またはシアノ、ハロゲン、ハロキル、ハロアルコキシ、アルコキシル、アミド、アミノ、スルホニル、カルボニル、カルボニルオキシおよびオキシカルボニルから選択された官能基を表し；および、
Ｒ１０は、シアノ、ハロゲン、ハロアルキル、ハロアルコキシ、アルコキシル、アミド、スルホニル、カルボニル、カルボニルオキシおよびオキシカルボニルから選択された官能基を表す；
であることを特徴とする方法。
【請求項３】
Ｈ０−Ｌ３が、下記を含む基から選択されることを特徴とする、請求項２記載の内部蛍光色素を有する蛍光有機金属錯体の製造方法。
0004049832.tif 000018
0004049832.tif 000019
【発明の詳細な説明】
【０００１】
【産業上の利用分野】
本発明は、発光ダイオードなどのデバイスで使用する有機エレクトロルミネセンス材料に関する。
【０００２】
【従来の技術】
有機エレクロトルミネセンス（ＥＬ）デバイスは一般に、透明な電極と金属電極との間に挟まれた有機分子の３つの層によって構成され、この３つの層は、電子伝達層、放射層、および正孔伝達層を含む。ＥＬ効率は、発光体材料の蛍光効率によって一部制限される。たとえば、周知の有機発光体である8-ヒドロキシキノリン・アルミニウム（Ａｌｑ）をベースにしたＥＬデバイスは、１％の量子効率（光子／電子）を有する（J. Appl. Phys.  1989年、65, 3610、Ｃ．Ｗ．Tangら）。また、蛍光効率や蛍光強度などの有機ＥＬデバイスの性能は、蛍光効率の高い色素分子によってＡｌｑをドーピングすることによって、約３〜４倍向上することが立証されている。同じ先行技術で、５１０から６５０ｎｍ、すなわち、緑色からオレンジ赤色の光の放射は、それぞれ、緑色色素クマリン５４０とオレンジ赤色色素ＤＣＭ１によってＡｌｑをドーピングすれば達成される。しかしながら、短い波長の光、すなわち、青色放射は、ホスト発光体として緑色蛍光Ａｌｑを使用しては得られない。後の特許（米国特許第４，５３９，５０７号，第５，１５０，００６号、Vanslykeら）では、青色の放射は、ペリレンなどの青色色素を使って、緑がかった青色の放射Ａｌｑ誘導体をドーピングすることによって達成される。
【０００３】
先行技術において有機ＥＬデバイス内でゲスト・ドーパント（dopant）として使用されるこれらの色素分子は、純粋な有機分子として分類され、固体状態では、再結晶化する傾向がある。反対に、ホスト発光体としてのＡｌｑとその誘導体は、異なる種類の化合物、すなわち、蛍光有機金属分子に属する。ゲスト・ドーパントとホスト発光体は２つの異なる種類の材料であるので、それらは分子間相互作用が異なり、互いに適合性が弱くなる。応力の強い動作条件下では、ゲスト・ドーパントとホスト発光体は、相分離を起こす可能性があり、その結果、長い観点から見てデバイスに初期故障を生じるおそれがある。
【０００４】
Ａｌｑとその誘導体は４００。Ｃまでは熱的に安定しているが、ほとんどの色素ドーパントは、２８０。Ｃ以下で溶融または分解する。このため、色素ドープ有機ＥＬデバイスの熱安定性は、個々の色素分子の熱安定性によって制限される可能性が極めて高い。
【０００５】
先行技術において、ホスト発光体内のゲスト色素の最適ドーピング濃度は、有機ＥＬデバイスでは約０．５％であることが確立されている。やや高いドーピング濃度では、濃度消光（concentration quench）現象が起こり始め、これが実際に蛍光効率を低下させる。そのため、ドーピング濃度をしっかりと制御することが、デバイスの性能にとって重大である。Ａｌｑとその誘導体（ホスト発光体）は、５×１０-6トル真空下において約３００。Ｃで昇華するが、ほとんどの色素ドーパントは２００。Ｃ以下で昇華する。その結果、ホスト発光体と色素ドーパントは一般に、２つの別個のソース内で同時に昇華しなければならない。ホスト発光体は通常、２００から４００Åの範囲の厚さを有するので、色素ドーパントは、最適な０．５％のドーピング濃度レベルを達成するのに、１から２Åの累積厚さを有する必要がある。ホスト発光体は通常、５Å／秒の速度で昇華する。均質にドープされた放射層を得るには、色素ドーパントは、０．０２５Å／秒の速度で昇華する必要がある。これは、達成が不可能でないにしても、製造環境ではほとんど再現しにくい。
【０００６】
【発明が解決しようとする課題】
本発明の目的は、発光デバイスで使用するために内部色素を有する新しい種類の蛍光有機金属錯体を提供することである。
【０００７】
本発明の別の目的は、本発明による、発光デバイスで使用するために内部色素を有する蛍光有機金属錯体の製法を提示することである。
【０００８】
本発明のさらなる目的は、発光デバイスで使用するために、ゲスト・ドーパントとして内部色素を有する新しい種類の蛍光有機金属錯体を提供することである。
【０００９】
本発明の他の目的は、熱安定性が高い発光デバイスで使用するために、内部色素を有する新しい種類の蛍光有機金属錯体を提供することである。
【００１０】
本発明のさらに他の目的は、発光デバイスで使用するために、ホスト発光体と共堆積（co-deposit）できるゲスト・ドーパントとして内部色素を有する新しい種類の蛍光有機金属錯体を提供することである。
【００１１】
【課題を解決するための手段】
上記およびその他の問題は、次の一般式を有する新しい種類の蛍光有機金属錯体において一部解決され、またこれにより上記およびその他の目的が実現される。
0004049832.tif 000002
ここで：
Ｍは三価金属イオンであり；
Ｏは酸素原子を表し；
Ｌ１およびＬ２は、金属イオンＭを有する錯体を形成する配位子を表し；Ｌ１およびＬ２は同一の配位子でも異なる配位子でもよく；および、
Ｌ３は蛍光色素分子である。
【００１２】
また、この新しい種類の蛍光有機金属錯体の製法について説明する。この錯体は、従来の蛍光色素に比べて熱安定性が高い。有機ＥＬデバイスで利用される場合には、ゲスト・ドーパントとしてのこの錯体は、ドーピング濃度およびドーピング分布を正確に制御できるホスト発光体と共堆積できる。
【００１３】
【実施例】
本発明は、有機発光デバイスで使用するために内部蛍光色素を有する新しい種類の蛍光有機金属錯体を意図したものであり、これは一般に、透明な電極と金属電極との間に挟まれた有機分子の薄い層によって構成される。
【００１４】
唯一の図は、有機発光デバイス（ＬＥＤ）１０の１実施例の断面図を簡略化したものである。有機ＬＥＤ１０は基板１１を含み、これは、この具体的実施例では、比較的平板な上部表面を有するガラス板である。導電層１２は、基板１１の平板な表面の上に堆積されて、比較的均一な電気接点を形成する。正孔伝達材料から成る第１有機層１３は、導電層１２の表面上に堆積される。ゲスト蛍光ドーパントを入れているホスト発光材料から成る第２有機層１４は、第１有機層１３の上に堆積される。ついで電子伝達材料から成る第３有機層１５が、層１４の表面上に堆積され、第２導電層１６が、第３有機層１５の上部表面上に堆積されて、第２電気接点を形成する。
【００１５】
第２有機層１４内で生成される光は、第１有機層１３、導電層１２および基板１１を通して、または第３有機層１５および第２導電層１６を通して放射できることを理解すべきであるが、現在の実施例では、基板１１は、ガラスで形成され、導電層１２は、導電性ポリアニリン（ＰＡＮＩ）、indium-tin-oxide（ＩＴＯ）などの有機導体または非有機導体で形成され、これらは実質的に可視光線を透過するので、放射された光は、図では基板１１を介して下方向に向かう。
【００１６】
またこの実施例では、導電層１６は、広範な金属もしくは合金のうち任意のものよって形成され、これは少なくとも１つの金属が４．０ｅＶ未満の仕事関数を有する。導電層１６に対し適切な材料を選択すれば、層１５，１６を構成する材料の仕事関数は、所要の動作電圧を低下させ、有機ＬＥＤ１０の効率を向上させるように実質的に整合される。仕事関数の整合に関する詳しい情報については、1994年９月１２日に出願され、同一譲受人に譲渡された米国特許出願番号第０８／３０４，４５４号"Organic LED with Improved Efficiency"と題される同時係属出願の米国特許出願に開示される。
【００１７】
また、図では有機ＬＥＤ１０は、電圧源（potential source）１７によって、層１２と１６の間に電位が加えられている。本実施例では、導電層１２はＰ形接点であり、導電層１６はＮ形接点である。電圧源１７の負端子は、導電層１６と接続され、正端子は、導電層１２と接続される。Ｎ形接点（層１６）から注入される電子は、有機層１５を介して有機層１４（放射層）へと伝達される。Ｐ形接点（層１２）から注入される正孔は、有機層１３を介して、有機層１４（放射層）へと伝達され、ここで、電子と正孔が再結合されると直ちに、光子が放射される。
【００１８】
有機層１３は、芳香属第３アミン（米国特許第５，１５０，００６号）など、既知の正孔伝達有機分子、および／またはポリ（フェニレン・ビニレン）などの正孔伝達ポリマーによって作られ、これは、正孔を有機層１４に伝達し、電子を有機層１４に封じ込めるのに使用される。有機層１５は、トリス（8-ヒドロキシキノリン）アルミニウム（米国特許第４，５３９，５０７号）などの既知の電子伝達材料によって作られ、電子を有機層１４に伝達し、正孔を有機層１４内に封じ込めるのに使用される。このため、正孔と電子は、有機層１４内において再結合して光を放つ最大の機会を有することになる。
【００１９】
一般に、有機層１５は選択的なものと理解すべきであるが、有機ＬＥＤ１０が、有機層１５を削除することによって変更される場合、デバイスは依然動作するが、動作効率は低下する。一部の特殊な用途では、有機層１５のほかに、またはこれに代わり有機層１３を削除することも可能であろうが、この場合も、有機ＬＥＤ１０の効率性および動作特性が実質的に変更される可能性があることを了解されたい。
【００２０】
本発明により、有機ＬＥＤ１０内の有機層１４（放射層）で使用されるゲスト蛍光ドーパントは、つぎのような一般式を有する少なくとも１つの蛍光有機金属錯体によって構成される。
0004049832.tif 000003
ここで：
Ｍは三価金属イオンであり；
Ｏは酸素原子を表し；
Ｌ１およびＬ２は、金属イオンＭを有する錯体を形成する配位子を表し；および
Ｌ３は蛍光色素分子である。
【００２１】
金属イオンＭを有する錯体を形成する配位子（Ｌ１およびＬ２）は、下記に示すような、一般式Ｉ，ＩＩ，ＩＩＩを有する分子のうち１つから選択される。
0004049832.tif 000004
ここで：ＸはＯ，ＮＨおよびＣＨ2 などを表し；
Ｒ１からＲ８は、各位置での置換可能性を表し、それぞれ、水素または炭化水素群、またはシアノ，ハロゲン，ハロキル，ハロアルコキシ，アルコキシル，アミド，アミノ，スルホニル，カルボニル，カルボニルオキシおよびオキシカルボニルなどの官能基を表し、Ｒ１０は、炭化水素群または、シアノ，ハロゲン，ハロアルキル，ハロアルコキシ，アルコキシル，アミド，アミノ，スルホニル，カルボニル，カルボニルオキシおよびオキシカルボニルなどの官能基を表す。
【００２２】
配位子Ｌ１，Ｌ２は同一のものであっても異なるものでもよいが、本実施例では、Ｌ１とＬ２は、同一の配位子であることが望ましい。なぜなら、本発明の蛍光有機金属錯体（Ｃ−１）を容易に製造できるからである。
【００２３】
商業的に利用できる2-（2-ヒドロキシフェニル）ベンゾキサゾル，2-（2-ヒドロキフェニル）ベンゾチアゾール，2-（2-ヒドロキシフェニル）- ベンゾイミダゾールおよび8-ヒドロキシ- キナルジンは、Ｌ１とＬ２の４つの代表的例である。
【００２４】
実施例の蛍光有機金属錯体は、一般に次の反応を介して製造される。
（１）塩基
（２）ＭＸ3
0004049832.tif 000005
ここで：
Ｍは三価金属イオンであり；
Ｘは、ハロゲン化物，硫酸塩または硝酸塩を含むアニオン基である。
【００２５】
典型的な反応では、１当量の配位子Ｌ１，Ｌ２、およびヒドロキシ基（ＨＯ−Ｌ３）を有する蛍光色素が、溶媒中において懸濁または溶解され、不活性雰囲気の下で、水酸化ナトリウム，ナトリウムエトキシド，水素化ナトリウムおよびナトリウムアミドなどの１当量の塩基によって処理される。均質な溶液が得られた後、１当量の三価金属塩（ＭＸ3 ）が溶液に添加される。形成される沈澱物は、ろ過により集められて、昇華によってさらに精製される。
【００２６】
内部色素を有する実施例の蛍光有機金属錯体の製造に使用できる金属塩には、アルミニウム（ＩＩＩ），インジウム（ＩＩＩ）およびガリウム（ＩＩＩ）化合物が含まれる。
【００２７】
Ｘが、ヒドロキシ（ＯＨ），アルコキル（ＲＯ），水素化物（Ｈ）またはアミド（ＮＨ2 ）などの塩基性基である場合には、実施例の錯体の製造では塩基を省くことができる。
【００２８】
Ｃ−１に組み込める蛍光色素分子は、中心の金属イオンＭとキレート結合できる求核基を持たなければならない。ヒドロキシ，チオールまたはアミンなどの通常の求核基はすべて金属とキレート結合できるが、この具体的実施例ではヒドロキシ基が望ましい。
【００２９】
蛍光色素分子（ＨＯ−Ｌ３）は、結果として生じる内部蛍光色素を有する蛍光有機金属錯体が、３９０ｎｍから７９０ｎｍの領域の蛍光放射を有するように、また５×１０-6トル真空下で、少なくとも２８０。Ｃまで安定するように選択される。
【００３０】
以下に、内部蛍光色素を有する実施例の蛍光有機金属錯体の製造においてＨＯ−Ｌ３の条件を満足するヒドロキシ蛍光色素分子について、２から３の具体例を示す。
0004049832.tif 000006
0004049832.tif 000007
0004049832.tif 000008
0004049832.tif 000009
蛍光色素分子がない場合、すなわちＬ３がＣ−１内で非蛍光である場合には、結果として生じる蛍光有機金属錯体は、可視スペクトルの青色から青みがかった緑色の領域の光を放射する。蛍光色素分子を組み込んだ場合には、希薄溶液またはホスト発光体における本発明の蛍光有機金属錯体Ｃ−１の放射色は、主に蛍光色素分子によって決定される。これは、色素分子の蛍光効率の方が通常高いからである。そのため、有機ＥＬデバイスのホスト発光体内のゲスト・ドーパントとしての実施例の蛍光有機金属錯体の放射色は、３９０から７９０ｎｍの領域で操作でき、個々の色は、組み込んだ個々のヒドロキシ蛍光色素分子によって決まる。
【００３１】
実施例の蛍光有機金属錯体は、４０％から１００％のオーダーの量子効率を有する希薄溶液またはホスト発光体マトリックスにおいて、蛍光性が高い。しかしながら固体状態では、その蛍光性は、中程度から低めに変化する。たとえば、蒸着により製造される純粋なビス（2-メチル-8- キノレート）（4-メチル-7- オキソ- クマリン）アルミニウム（以下の項の例のＣ−１−Ａ）膜は、中程度の蛍光性があり、一方、ビス（2-（2-オキソフェニル）ベンゾキサゾル）- （1-オキソ- ピレン）アルミニウム（以下の項の例のＣ−１−Ｃ）膜は、ほとんど蛍光性がない。
【００３２】
有機ＥＬデバイスで最適なＥＬ効率を達成するには、ホスト発光体からゲスト色素ドーパントへの励起状態のエネルギーの効率的な転送が極めて重要である。ホスト発光体の放射スペクトルが、ゲスト・ドーパントの吸収スペクトルとオーバーラップする場合、またはゲスト・ドーパントの吸収スペクトルの高い方のエネルギー・サイドにある場合に限り、ホスト発光体からゲスト色素ドーパントへの効率的なエネルギー転送を行うのにエネルギー的に好ましい経路が存在する。青色のホスト発光体の場合、青，緑または赤の蛍光色素がゲスト・ドーパントとして使用でき、緑のホスト発光体の場合には、緑または赤色の蛍光色素のみがゲスト・ドーパントとして使用でき、赤のホスト発光体の場合には、赤の蛍光色素のみが、ゲスト・ドーパントとして使用できる。
【００３３】
ゲスト・ドーパントとして内部色素を有する実施例の蛍光有機金属錯体の場合、好適なホスト発光体は、"NEW ORGANOMETALLIC COMPLEXES FOR USE IN LIGHT EMITTING DEVICES"と題され、1994年９月12日に出願され、米国特許出願番号第０８／３０４，４５１号が付され、同一譲受人に譲渡された係属中の米国特許出願に開示された青色放射蛍光有機金属錯体である。ホスト発光体は、以下の一般式のうち１つをとる。
0004049832.tif 000010
および
0004049832.tif 000011
ここで：
Ｍ2 は二価金属であり；
Ｍ3 は三価金属であり；
ＸはＯ，Ｓ，ＮＨおよびＣＨ2 を表し；
Ｒ１からＲ８は、各位置での置換可能性を表し、それぞれ水素または炭化水素群または官能基を表し；および
Ｌ１からＬ５は、各位置での置換可能性を表し、それぞれ水素または炭化水素群または官能基を表す。
【００３４】
米国特許第５，１５０，００６号でVanslykeらによって開示された別の種類の青色放射材料も、ホスト発光体として使用できる。この種類のホスト発光体はつぎのような一般式を有する。
0004049832.tif 000012
ここで
Ｍは金属を表し、
ｎは１から３の整数であり、および
Ｚは、オキシン核（oxine nucleus ）を完成するのに必要な原子を表す。
【００３５】
一般に、本実施例で開示されるような内部色素を有する蛍光有機金属錯体は、熱安定性に優れており、５×１０-6トル真空において約３００。Ｃで昇華により精製される。これらは、上記に指摘したホスト発光体と同じ種類の材料に属しており、ホスト発光体と似通った分子間相互作用を有し、構造的にもエネルギー的にもホスト発光体と適合している。有機ＥＬデバイスでホスト発光体内でドープされる場合には、それらは相分離を受ける可能性は低く、この相分離は、結果的にデバイスの初期故障を起こすおそれがある。
【００３６】
有機ＬＥＤ１０の放射色は、ホスト発光体として指摘された蛍光有機金属錯体の１つによって構成され、放射層内のゲスト・ドーパントとして内部蛍光色素を有する実施例の蛍光有機金属錯体の１つは、使用したゲスト・ドーパントによって決定される。
【００３７】
内部色素を有する本発明の蛍光有機金属錯体の１つによってドープされたホスト発光体を有する有機ＬＥＤ１０内の放射層は通常、熱的蒸着（thermal vapor deposition），電子ビーム蒸着，化学堆積法などによって堆積される。最大限のデバイス効率を得るには、ホスト発光体内の望ましいゲスト・ドーパント濃度は、０．０５から５モル・パーセントの範囲内である。ホスト発光体内の正確なゲスト・ドーパント濃度は、ゲスト・ドーパントを、所望の比率で均質状態までホスト発光体と物理的に混合することによって制御される。
【００３８】
一様なドーピング分布を達成するには、単一ソースから、混合前のゲスト・ドーパントとホスト発光体とを共堆積させることを実施する。これは、ゲスト・ドーパントとホスト発光体が似通った昇華温度を有するからである。共堆積温度は通常、５×１０-6トル真空下で、２８０から３５０。Ｃの範囲内にある。この共堆積は、有機ＥＬデバイスの製造プロセスを大幅に簡素化し、ドーピング濃度／分布を正確に制御し、そのため、製造歩留まりを高める。
【００３９】
例
本発明をさらに、下記の例によって説明する。これらは、本発明の具体的な実施例を示すことを意図するものであって、範囲を限定するものではない。
【００４０】
例１
下記に集めたのは、Ｃ−１の製造方法を示すために使用される、内部蛍光色素を有する３つの蛍光有機金属錯体の構造である。
0004049832.tif 000013
配位子Ｌ１＝Ｌ２＝8-ヒドロキシ- キナルジンまたはＬ１＝Ｌ２＝2-（2-ヒドロキシフェニル- ベンゾキサゾル）をベースにした蛍光有機金属錯体を合成する下記の手順を採用すれば、本発明で開示した式Ｉおよび式ＩＩの一般構造を有する配位子（Ｌ１およびＬ２）を持つ他のすべての錯体を製造できる。反応条件および歩留まりを最適化する試みは行われなかった。反応溶媒の選択は、使用される配位子とヒドロキシ色素分子の物理特性、および反応の歩留まりによって決定される。配位子とヒドロキシ色素分子の個々の組み合わせによっては、異なる溶媒が製造に使用できるが、歩留まりは若干異なる。
【００４１】
Ｃ−１ーＡ
１００ｍＬのメタノール中の４０ｍｍｏｌの8-ヒドロキシキナルジン（Aldrich Chemical Company）および２０ｍｍｏｌの7-ヒドロキシ-4- メチルクマリン（Aldrich Chemical Company）の混合物は、アルゴン雰囲気の下で、６０ｍｍｏｌの水酸化ナトリウムのペレット（Fisher Scientific Company ）によって処理される。混合物は撹拌され、すべての水酸化ナトリウムのペレットが溶解するまで、還流で加熱される。反応混合物を室温まで冷却した後、これに、２０ｍｍｏｌの塩化アルミニウム六水和物（Aldrich Chemical Company）を加える。結果として生じる混合物は、還流で１６時間撹拌されて、室温まで冷却される。固体錯体は、ろ過によって集められてメタノールで洗浄され、真空下で乾燥されて、２１％の歩留まりで標題化合物を供給する。
【００４２】
Ｃ−１−Ｂ
２０ｍＬのメタノール中の１ｍｍｏｌの1-ヒドロキシピレン（Aldrich Chemical Company）および２ｍｍｏｌの8-ヒドロキシキナルジン（Aldrich Chemical Company）の溶液が、１ｍｍｏｌのアルミニウムイソプロポキシド（Aldrich Chemical Company）によって処理される。反応混合物は、還流で１６時間加熱される。沈澱物は、ろ過によって集められて、メタノールで洗浄され、真空下で乾燥後、粗生成物を５３％の歩留まりで生じる。
【００４３】
Ｃ−１−Ｃ
２５ｍＬのエチル・エーテル中の１ｍｍｏｌの1-ヒドロキピレン（Aldrich Chemical Company）、２ｍｍｏｌの2-（2-ヒドロキシフェニル）- エンゾキサゾル（Aldrich Chemical Company）および１ｍｍｏｌのアルミニウムイソプロポキシド（Aldrich Chemical Company）の混合物が、還流で１６時間加熱される。オフホワイトの沈澱物がろ過によって集められ、エチル・エーテルで洗浄され、真空下で２時間乾燥されて、５６％の粗生成物を供給する。
【００４４】
Ｃ−１−Ｃ
３０ｍＬの2-プロパノール中の２ｍｍｏｌの1-ヒドロキシピレン（Aldrich Chemical Company）、４ｍｍｏｌの2-（2-ヒドロキシフェニル）- ベンゾキサゾル（Aldrich Chemical Company）および２ｍｍｏｌのアルミニウムイソプロポキシド（Aldrich Chemical Company）の混合物が、還流で１８時間加熱される。反応混合物が室温まで冷却された後、形成される薄い黄色がかった固体がろ過によって集められ、メタノールで洗浄され、真空下で２時間冷却されて、９８％の粗生成物を供給する。
【００４５】
例２
下記の手順は、本発明で開示される蛍光有機金属錯体の精製および特性決定に使用される。
【００４６】
精製する粉末見本は、一方の端部を封じた石英ガラス管の封じた端部に入れ、この管は、すり合せ（ground joints ）によって結合された複数のゾーンに分かれている。石英ガラス管はついで、一方の端部を封じたパイレックス管に挿入され、この管は真空システムに接続されている。石英ガラス管の封じた端部は、パイレックス管の封じた端部と接している。パイレックス管はついで、拡散ポンプによって１０-6トルまで真空排気されて、パイレックス管の封じた端部は、管状炉内で加熱される。純粋生成物は、石英ガラス管内の揮発性不純物よりも、種々のゾーンへと昇華され、そのため、精製が達成される。昇華温度は、錯体に依存して、２５０。Ｃから３５０。Ｃの範囲にわたる。
【００４７】
純粋な錯体は、紫外線／可視光線／赤外線／ホトルミネセンス・スペクトルおよび元素分析によって分析され、特性が決定される。これによって、所望の錯体の構造および組成が確認された。
【００４８】
私は本発明の具体的実施例を示して説明してきたが、当業者にはさらなる変形および改良が生じよう。本発明は、ここに示す具体的な形式には限定されないと理解されたい。また添付請求の範囲は、本発明の意図および範囲から逸脱しないすべての変形をカバーすることを意図している。
【図面の簡単な説明】
唯一の図は、本発明による発光ダイオードの断面図を簡略化して示す。
【符号の説明】
１０  有機発光デバイス（ＬＥＤ）
１１  基板
１２  第１導電層
１３  第１有機層
１４  第２有機層
１５  第３有機層
１６  第２導電層
１７  電圧源
【図１】
0004049832.tif 000020